(57)【特許請求の範囲】
【請求項１】
透明基材上に、熱線反射層及び該熱線反射層に接する保護層を有する積層体において、該熱線反射層はバインダー及び金属を含有し、かつ該保護層が下記（ｉ）及び／又は（ｉｉ）を含有し、かつ保護層が有機高分子及び／又は無機化合物を含有し、Ｎ原子及び／又はＳ原子を含む置換基を有する有機化合物、並びに、Ｎ原子及び／又はＳ原子を含む複素環式化合物が、該有機高分子及び／又は無機化合物と結合形成能のある官能基を有し、該官能基の少なくとも一部が該有機高分子及び／又は無機化合物と結合していることを特徴とする熱線反射積層体。
（ｉ）Ｎ原子及び／又はＳ原子を含む置換基としてアミノ基又はメルカプト基を有する有機化合物
（ｉｉ）環構造中に、Ｎ原子及び／又はＳ原子を含む複素環式化合物であって２−アルキルイミダゾール、ベンゾイミダゾール、１，２，３−ベンゾトリアゾール、１，１０−フェナントロリン、１，７−フェナントロリン、２，２’−ビピリジン、３，３’−ビピリジン、４，４’−ビピリジン、２，３’−ビピリジン、２，４’−ビピリジン、メチルビオロゲン、ベンゾチアゾール、２−メルカプトベンゾチアゾール及びこれらの誘導体から選ばれる１種又は２種以上（誘導体とは、上記の芳香族複素環式化合物の骨格を維持し、任意の置換基を有する化合物を意味する）
【請求項２】
結合形成能のある官能基が、シラノール基又はその前駆体であることを特徴とする請求項１に記載の熱線反射積層体。
【請求項３】
保護層が（ｉ）Ｎ原子及び／又はＳ原子を含む置換基としてアミノ基又はメルカプト基を有する有機化合物を含有し、該有機化合物がメルカプト基含有化合物であり、結合形成能のある官能基がシラノール基又はその前駆体であることを特徴とする請求項１に記載の熱線反射積層体。
【請求項４】
メルカプト基含有化合物が、炭素数２〜４のアルキル基の末端にメルカプト基を有し、炭素数１〜２のアルコキシ基を有するメルカプトアルキルアルコキシシラン及び／又はその加水分解物であることを特徴とする請求項３に記載の熱線反射積層体。
【請求項５】
保護層が、骨格がシロキサン結合を含むポリマーを含むことを特徴とする請求項１乃至４のいずれか１項に記載の熱線反射積層体。
【請求項６】
保護層が、アクリロイル基又はメタクリロイル基を有する化合物の重合生成物を含むハードコート層であることを特徴とする請求項１ないし４のいずれか１項に記載の熱線反射積層体。
【請求項７】
前記ハードコート層が、体積平均粒径１ｎｍ以上、２００ｎｍ以下の無機化合物粒子を含むことを特徴とする請求項６に記載の積層体。
【請求項８】
熱線反射層に含まれる金属が、銀又は銀を主成分とする合金であることを特徴とする請求項１ないし７のいずれか１項に記載の熱線反射積層体。
【請求項９】
硬化性化合物及び溶媒を含有する熱線反射積層体の熱線反射層保護層形成用組成物であって、溶媒が沸点７５℃以上の溶媒を含み、下記（ｉ）及び／又は（ｉｉ）を含有することを特徴とする熱線反射層保護層形成用組成物であって、硬化性化合物として、アクリロイル基及び／又はメタクリロイル基を有する化合物を含み、前記（ｉ）及び／又は（ｉｉ）の化合物として、メルカプト基を有するシランカップリング剤及び／又はその加水分解物を含む熱線反射層保護層形成用組成物。
（ｉ）Ｎ原子及び／又はＳ原子を含む置換基としてアミノ基又はメルカプト基を有する化合物
（ｉｉ）環構造中に、Ｎ原子及び／又はＳ原子を含む複素環式化合物であって２−アルキルイミダゾール、ベンゾイミダゾール、１，２，３−ベンゾトリアゾール、１，１０−フェナントロリン、１，７−フェナントロリン、２，２’−ビピリジン、３，３’−ビピリジン、４，４’−ビピリジン、２，３’−ビピリジン、２，４’−ビピリジン、メチルビオロゲン、ベンゾチアゾール、２−メルカプトベンゾチアゾール及びこれらの誘導体から選ばれる１種又は２種以上（誘導体とは、上記の芳香族複素環式化合物の骨格を維持し、任意の置換基を有する化合物を意味する）
【請求項１０】
無機化合物粒子を含むことを特徴とする請求項９に記載の熱線反射層保護層形成用組成物。
【請求項１１】
更に、アクリロイル基及び／又はメタクリロイル基を有するシランカップリング剤を含むことを特徴とする請求項９又は１０に記載の熱線反射層保護層形成用組成物。
【発明の詳細な説明】
【技術分野】
【０００１】
本発明は、可視光線を透過し、熱線(赤外線)を反射する熱線反射層及びその保護層を有する熱線反射積層体と、熱線反射層保護層形成用組成物に関するものである。
【背景技術】
【０００２】
近年、環境技術に対する関心が高まっており、利便性、快適性を損なわずにエネルギー効率を高める技術は非常に注目されているが、その中で、熱線反射は自動車や建物の窓等に適用することによって、室内の快適性を向上させながら、空調に要するエネルギーを低減させる技術として期待が高まっている。太陽光は可視光、紫外光の他に、エネルギーの約半分を占める赤外光を含んでいるが、赤外光は皮膚に当たるとその温度を上昇させ、いわゆるジリジリ感を催させ、また、物体一般に照射されるとその温度を上昇させるため、熱線と呼ばれ、自動車、建物等の室内温度上昇の大きな要因となる。
熱線遮蔽は、基材に入射した光のうち、可視光を透過させ、熱線を遮断するという技術で、窓等の透明な基材に適用した場合、窓等の透明性、視認性を保ちながらも熱線を遮蔽し、室内の温度上昇を抑制するという効果がもたらされる。熱線の遮蔽方法としては、熱線を吸収させる方法及び熱線を反射させる方法が挙げられるが、遮蔽効率及び基材の保護という観点からは、一般的に熱線反射の方法が優れているとされ、熱線反射の中でも金属薄膜を利用する技術が熱線の高効率な反射を比較的低コストで実現するために特に有効である。
【０００３】
金属薄膜を作製するためには、真空蒸着法やスパッタ法などのドライ製膜法や塗布による製膜法があるが、特に塗布による製膜法は、比較的簡便な装置で適用でき、生産コストが抑制できる点や細かな曲面など複雑な形状を持つ基材への適用が可能である点などから有用である。
この方法においては、金属微粒子を含有する塗布液を基材に塗布・乾燥して、金属微粒子が広範囲にわたって集合化した薄膜を形成し、その後焼成処理を行うことにより、金属微粒子同士を融着させ、高い可視光透過率と熱線反射性を両立した金属薄膜を得ることができる。しかしながら、金属薄膜を用いた熱遮断技術は、耐久性が未だ不十分であり、特に、負荷の大きな環境においては、金属の腐食や粗粒子化などが生じる。特に粗粒子化は、金属のイオン化、水などの媒体を通して金属イオンの移動及び金属の析出が組み合わさって発生し、結果として金属薄膜上に白化などの変色が生じて、熱線反射性能及び外観が顕著に劣化する。
【０００４】
これに対して、低い可視光線反射率、高い赤外線反射率を有し、かつ電磁波の透過と遮蔽製を制御可能な熱線反射性透明基材が提案される特開２００２−１３１５３１号公報には、銀微粒子の表面に金若しくは白金単体又は金と白金の複合体をコーティングすることで、耐光性、耐薬品性、耐紫外線性が改善されることが記載されている。しかしながら、上記の技術では、耐久性の高い金属種であるＡｕ、Ｐｔなどが高価な貴金属である問題がある。
又、低い表面抵抗、帯電防止性、反射防止性及び電磁遮断性に優れ、かつ表面の平滑性・均一性、基材との密着性、耐薬品性に優れた透明導電性被付基材に関する特開２００１−６４５４０号公報には、金属微粒子と硫黄化合物と極性溶媒とを含む透明導電性被膜形成用塗布液を用いることが記載されている。しかしながら、上記従来技術は、導電性被膜に関するもので、可視光領域及び近赤外領域での反射防止について言及されているものの熱反射について言及しておらず、又、本発明者等の検討によれば、チオール化合物によって金属表面に被膜を形成させた場合には、腐食抑制のための被覆が金属微粒子の融着を妨害する要因となり、十分な熱線反射性能を得ることが困難となる。
【０００５】
また、発明者等は、先に熱線反射積層体の熱線反射層に複素環式化合物を含有することにより、金属薄膜の均一性の向上と金属表面保護の両効果により、その耐久性を向上させることを提案した(特願２００９−２４４１２０)。しかしながら、上記熱線反射積層体では、金属表面と複素環式化合物の適度な親和性を利用することによって熱線反射性能と腐食耐久性の両立を実現しているが、長期間にわたる高湿環境への暴露などの大きな環境負荷に対しては、更なる耐久性の改善が望まれる。
【先行技術文献】
【特許文献】
【０００６】
【特許文献１】特開２００２−１３１５３１公報
【特許文献２】特開２００１−６４５４０公報
【特許文献３】特願２００９−２４４１２０
【発明の概要】
【発明が解決しようとする課題】
【０００７】
本発明の課題は、高い熱線反射性能を持ち、かつ、高湿度や高温などの腐食性環境化においても性能、外観の劣化が著しく抑制された、耐久性の高い熱線反射積層体及び熱線反射層の保護層を形成するための塗布液を提供することにある。
【課題を解決するための手段】
【０００８】
本発明者等は、上記課題について鋭意研究を重ねた結果、透明基材上に、熱線反射層及び該熱線反射層に接する保護層を有する積層体において、保護層が特定の置換基を有する化合物及び／又は特定の化合物を含有することにより、上記課題を解決できることを見出し、本発明に到達した。
即ち、本発明の第一の要旨は、透明基材上に、熱線反射層及び該熱線反射層に接する保護層を有する積層体において、該熱線反射層はバインダー及び金属を含有し、かつ該保護層が下記（ｉ）及び／又は（ｉｉ）を含有し、かつ保護層が有機高分子及び／又は無機化合物を含有し、Ｎ原子及び／又はＳ原子を含む置換基を有する有機化合物、並びに、Ｎ原子及び／又はＳ原子を含む複素環式化合物が、該有機高分子及び／又は無機化合物と結合形成能のある官能基を有し、該官能基の少なくとも一部が該有機高分子及び／又は無機化合物と結合していることを特徴とする熱線反射積層体、に存する。
（ｉ）Ｎ原子及び／又はＳ原子を含む置換基としてアミノ基又はメルカプト基を有する有
機化合物
（ｉｉ）環構造中に、Ｎ原子及び／又はＳ原子を含む複素環式化合物であって２−アルキルイミダゾール、ベンゾイミダゾール、１，２，３−ベンゾトリアゾール、１，１０−フェナントロリン、１，７−フェナントロリン、２，２’−ビピリジン、３，３’−ビピリジン、４，４’−ビピリジン、２，３’−ビピリジン、２，４’−ビピリジン、メチルビオロゲン、ベンゾチアゾール、２−メルカプトベンゾチアゾール及びこれらの誘導体から選ばれる１種又は２種以上（誘導体とは、上記の芳香族複素環式化合物の骨格を維持し、任意の置換基を有する化合物を意味する）
【０００９】
上記において、結合形成能のある官能基が、シラノール基又はその前駆体であることも好ましい（請求項２）。
【００１０】
又、保護層が（ｉ）Ｎ原子及び／又はＳ原子を含む置換基としてアミノ基又はメルカプト基を有する化合物を含有し、該化合物がメルカプト基含有化合物であり、結合形成能のある官能基がシラノール基又はその前駆体であることも好ましい（請求項３）。
又、メルカプト基含有化合物が、炭素数２〜４のアルキル基の末端にメルカプト基を有し、炭素数１〜２のアルコキシ基を有するメルカプトアルキルアルコキシシラン及びその加水分解物であることも好ましい（請求項４）。
又、保護層が、骨格がシロキサン結合を含むポリマーを含むことも好ましい（請求項５）。
保護層が、アクリロイル基もしくはメタクリロイル基を有する化合物の重合生成物を含むハードコート層であることも好ましい（請求項６）。
前記ハードコート層が体積平均粒径１ｎｍ以上、２００ｎｍ以下の無機化合物粒子を含むことも好ましい（請求項７）。
又、熱線反射層に含まれる金属が、銀又は銀を主成分とする合金であることも好ましい（請求項８）。
【００１１】
又、本発明の第二の要旨は、硬化性化合物及び溶媒を含有し、熱線反射積層体の熱線反射層保護層形成用組成物であって、溶媒が沸点７５℃以上の溶媒を含み、下記（ｉ）及び／又は（ｉｉ）を含有することを特徴とする熱線反射層保護層形成用組成物であって、硬化性化合物として、アクリロイル基及び／又はメタクリロイル基を有する化合物を含み、前記（ｉ）及び／又は（ｉｉ）の化合物として、メルカプト基を有するシランカップリング
剤及び／又はその加水分解物を含む熱線反射層保護層形成用組成物、に存する。
（ｉ）Ｎ原子及び／又はＳ原子を含む置換基としてアミノ基又はメルカプト基を有する化合物
（ｉｉ）環構造中に、Ｎ原子及び／又はＳ原子を含む複素環式化合物であって２−アルキルイミダゾール、ベンゾイミダゾール、１，２，３−ベンゾトリアゾール、１，１０−フェナントロリン、１，７−フェナントロリン、２，２’−ビピリジン、３，３’−ビピリジン、４，４’−ビピリジン、２，３’−ビピリジン、２，４’−ビピリジン、メチルビオロゲン、ベンゾチアゾール、２−メルカプトベンゾチアゾール及びこれらの誘導体から選ばれる１種又は２種以上（誘導体とは、上記の芳香族複素環式化合物の骨格を維持し、任意の置換基を有する化合物を意味する）
本発明の熱線反射層保護層形成用組成物は、更に、アクリロイル基及び／又はメタクリロイル基を有するシランカップリング剤を含むことが好ましい（請求項１１）。
又、無機化合物粒子を含むことが好ましい（請求項１０）。
更に、アクリロイル基及び／又はメタクリロイル基を有するシランカップリング剤を含むことも好ましい（請求項１１）。
【発明の効果】
【００１２】
本発明の積層体によれば、熱線反射層の反射性能を犠牲にすることなく、同時に大きな環境耐久性を得ることができる。とりわけ、高湿度下における耐久性に優れ、熱線反射性能の維持のみならず、金属の酸化や粗粒子化を原因とする熱線反射層の外観劣化を顕著に抑制することができる。このような熱線反射積層体を含有する窓材を用いることで、建物や自動車の内部の快適性の向上、エアコン負荷の低減による省エネルギー化が図られる。
【発明を実施するための形態】
【００１３】
以下に、本発明の実施の形態を詳細に説明するが、以下に記載する構成要件の説明は、本発明の実施の形態の一例(代表例)であり、本発明はその要旨を超えない限り、これらの内容には特定されない。
本発明の熱線反射積層体は、透明基材上に、金属とバインダーを含む熱線反射層及び、該熱線反射層に接する保護層を有し、通常、これらの層が順次積層された構成を有する。
【００１４】
１．透明基材
１−１．構成材料
本発明の熱線反射積層体に使用することができる透明基材の材料としては、各種樹脂やガラス等を用いることができる。透明基材に使用可能な材料の例としては、ソーダガラスや強化ガラスなどの無機ガラスが透明性、加工性、耐薬品性、擦傷性の観点から窓材に好ましく、その他に、ポリカーボネート系樹脂、ポリスルホン系樹脂、アクリル系樹脂、ポリオレフィン系樹脂、ポリエーテル系樹脂、ポリエステル系樹脂、ポリアミド系樹脂、ポリスルフィド系樹脂、不飽和ポリエステル系樹脂、エポキシ系樹脂、メラミン系樹脂、フェノール系樹脂、ジアリルフタレート系樹脂、ポリイミド系樹脂、ウレタン系樹脂、ポリ酢酸ビニル系樹脂、ポリビニルアルコール系樹脂、スチレン系樹脂、塩化ビニル系樹脂、繊維素系樹脂、セラミック等が挙げられる。樹脂の種類は熱可塑性樹脂であっても熱硬化性樹脂であってもよい。
【００１５】
１−２．形態
透明基材の形態は、板、シート、フィルムなど任意であり、平面状(平板状)であって
も曲面を有していてもよい。
１−３．厚み
透明基材の厚みは、その形態に応じて適宜選択される。板状もしくはシート状の場合、透明基材の厚みは通常０．１ｍｍ〜１０ｃｍである。透明基材が薄過ぎると得られる積層体の機械的強度が低くなる傾向がある。また、透明基材が厚過ぎると透明性が低くなり、窓等に用いた際に視界が悪くなる場合がある。また、フィルム状の場合、透明基材の厚みは通常１０μｍ〜０．５ｍｍである。厚みが１０μｍ未満ではハンドリングが悪くなる傾向があり、０．５ｍｍを超えるとフィルムとしてのフレキシビリティーに劣るものとなる場合がある。
【００１６】
２．熱線反射層
本発明の熱線反射層は、バインダー及び金属を含有する。
２−１．バインダー
バインダーは、本発明の熱線反射層の耐久性・密着性の向上、及び、後述する湿式製膜法における塗布性能の観点から熱線反射層に含まれる。バインダーは熱線反射層の製膜性、安定性を向上させるものならばどのような化合物でもよいが、熱線反射層と接する保護層との密着性を向上させる観点からは親水基を含むことが好ましい。
親水基としては、ヒドロキシル基、オキシエチレン基等のオキシアルキレン基又はポリオキシアルキレン基、モルホリニル基、Ｎ−ピロリドニル基、アミド基、ニトロ基、シアノ基等のノニオン性基、カルボキシレート基、スルホネート基、ホスホネート基等のアニオン性基、アンモニウム基、テトラアルキルアンモニウム基、ピリジニウム基等のカチオン性基が挙げられる。
【００１７】
上記の中でも、ノニオン性、又はアニオン性の親水基が好ましく、特に好ましくは、ヒドロキシル基、カルボキシル基、オキシエチレン基である。これらは金属に対して、強すぎない適度な相互作用を持つことから、本発明に用いられるバインダーの親水基として好適に用いられる。
かかる親水性基を含むバインダーとしては、ポリビニルアルコール、部分ベンジル化ポリビニルアルコール、アルキルアセタール化ポリビニルアルコール等の変性又は未変性ポリビニルアルコール、ポリヒドロキシエチルアクリレート（もしくはメタクリレート）、ポリビニルピロリドン、ポリアクリル（もしくはメタクリル）酸、アクリル（もしくはメタクリル）酸−アクリル（もしくはメタクリル）酸メチルの共重合体、アクリル（もしくはメタクリル）酸−アクリル（もしくはメタクリル）酸エチルの共重合体、アルコキシシラン加水分解物の重合体等が挙げられ、好ましくは、ポリビニルアルコール、部分ベンジル化ポリビニルアルコール、アルキルアセタール化ポリビニルアルコール等の変性又は未変性ポリビニルアルコール、アルコキシシラン加水分解物の重合体である。
【００１８】
かかるバインダーのうち、好適に用いられる市販のバインダーのうち、変性又は未変性ポリビニルアルコールとしては、例えば、完全けん化ポリビニルアルコールＰＶＡ１１７（クラレ工業（株）製）、部分けん化ポリビニルアルコールＰＶＡ５０５（クラレ工業（株）製）、アルキルアセタールポリビニルアルコール  エスレックＫＳ−１、ＫＳ−１０(積水化学工業（株）製)、部分ベンザール化ポリビニルアルコール  エスレック  ＫＸ−１（積水化学工業（株）製）などが挙げられる。また、好適に用いられる市販のバインダーのうち、アルコキシシラン加水分解物の重合体としては、例えば、ＭＳ５１、ＭＳＥＰ２（三菱化学（株）製）などが挙げられる。
尚、これらのバインダーは、単独で使用してもよいし、2種以上を混合して使用してもよい。
【００１９】
バインダーに含まれる親水性基含有量としては、１個以上の水酸基を含有する単量体が、重合体中に通常３０モル％以上、好ましくは５０モル％以上、より好ましくは７０モル％以上、さらに好ましくは８０モル％以上含有されていることが好ましい。１個以上の水酸基を含有する単量体含有量が少なすぎる場合、金属との親和性が低くなり、膜の均一性が低下する場合がある。
また、熱線反射膜の耐久性を向上させる点から、バインダーが疎水基を有することも好ましい。疎水基としては、アルキル基、アセチル基、パーフルオロアルキル基、アリール基などが挙げられる。アルキル基は、通常、炭素数１〜５である。
【００２０】
バインダー樹脂として熱可塑性樹脂を用いた場合、ガラス転移温度（Ｔｇ）は好ましくは４０〜３００℃、より好ましくは５０〜２００℃、さらに好ましくは７０〜１５０℃である。Ｔｇがこの下限より低いと長期使用安定性が低くなる傾向がある。Ｔｇがこの上限より高いと熱線反射層が後述の樹脂層や透明基材との界面で剥離が生じる恐れがある。バインダー樹脂のガラス転移温度は、示差走査熱量測定装置（ＤＳＣ）、動的粘弾性測定装置（ＤＭＡ）、熱機械分析装置（ＴＭＡ）により測定される。
【００２１】
２−２．金属
熱線反射層に含有される金属種はＡｕ、Ａｇ、Ｐｄ、Ｐｔ、Ｒｈ、Ｒｕ、Ｃｕ、Ｆｅ、Ｎｉ、Ｃｏ、Ｓｎ、Ｔｉ、Ｉｎ、Ａｌ、Ｔａ、Ｓｂなどが挙げられる。好ましくはＡｕ、Ａｇ、Ｐｄ、Ｃｕ、より好ましくはＡｇ及び／又はＰｄ、さらに好ましくはＡｇ（銀）である。これらの金属を単独で用いても、２種以上組み合わせて使用してもよい。またこれらの金属を含む合金であってもよい。
【００２２】
本発明に係る熱線反射層は、日射反射率及び熱線反射性能の点から、特に金属として銀を含むことが好ましい。熱線反射層を構成する全金属中に含まれる銀の含有割合は３０重量％以上であることが好ましく、特に５０重量％以上であることがより好ましく、７０重量％以上であることが更に好ましく、８０重量％以上であることが特に好ましく、８５重量％以上であることがとりわけ好ましい。全金属中の銀の含有量が少なすぎる場合、日射反射率が低下し、熱線反射性能が不十分となる場合がある。また、同時に、可視領域の透過光が過度に着色し、美観が損なわれる恐れや、可視光線吸収率の増加による基材の温度上昇または、輻射熱による遮熱特性低下の恐れがある。なお、赤外線反射率を高めるには熱線反射層を構成する全金属中の銀の含有量が１００重量％であることが好ましいが、耐光性をより高める観点では熱線反射層を構成する全金属中に含まれる銀の含有量は好ましくは９５重量％以下、より好ましくは９０重量％以下である。この際、銀以外に含有される金属種としては、耐腐食性の観点から、Ａｕ（金）もしくはＰｄ（パラジウム）が好ましく、特に色調の観点からＰｄが好ましい。
又、日射反射率及び熱線反射性能の点から、銀を主成分とする合金も好ましいが、主成分とは、合金中の銀の割合が５０重量％を超えることを意味し、７０重量％以上であることが好ましく、８０重量％以上であることが特に好ましく、８５重量％以上であることがとりわけ好ましい。
【００２３】
２−３．熱線反射層の添加剤
本発明の熱線反射層には、これに含まれる金属の劣化を防止する目的で、紫外線吸収剤、酸化防止剤、表面処理剤、赤外線吸収剤、複素環式化合物などの各種添加剤が含まれていても良い。これらの添加剤は、１種を単独で用いてもよく、２種以上を混合して用いてもよい
【００２４】
２−４．熱線反射層の組成 
本発明の熱線反射層における各成分の組成を以下に示す。
本発明の熱線反射層に含まれる金属量は、通常７０．０〜９９．９重量％、好ましくは８０〜９９重量％、より好ましくは９０〜９８重量％、さらに好ましくは９０〜９７重量％である。金属量が少なすぎる場合、熱線線反射性能が不十分となる傾向がある。但し、金属量が多過ぎると、熱線反射層の透明性を高めるために膜厚を薄くせざるをえず、この結果、熱線反射層の均一性が損なわれ、美観が損なわれる恐れがある。また、大面積かつ曲面の基材上に製膜する際に透過率が不均一となる恐れがあり、さらに耐熱性が低下する場合がある。
【００２５】
本発明の熱線反射層に含まれるバインダー量は、通常０．１〜３０．０重量％、好ましくは１〜２０重量％、より好ましくは２〜１０重量％、さらに好ましくは３〜１０重量％である。バインダー量が多すぎる場合、熱線反射層の金属的性質が低下し、熱線反射性能が不十分となる傾向がある。ただし、バインダー量が少な過ぎると、熱線反射積層体に十分な耐久性・密着性が付与されず、また、後述する湿式製膜法における塗布性能も低下する傾向がある。
【００２６】
２−５．熱線反射層の厚さ
熱線反射層の膜厚は好ましくは５ｎｍ以上であり、より好ましくは１０ｎｍ以上、より好ましくは１２ｎｍ以上、より好ましくは１５ｎｍ以上、更に好ましくは２０ｎｍ以上、とりわけ好ましくは２５ｎｍ以上であり、また、好ましくは１００ｎｍ以下、より好ましくは８０ｎｍ以下、より好ましくは７０ｎｍ以下、更に好ましくは６０ｎｍ以下、とりわけ好ましくは５０ｎｍ以下である。熱線反射層の膜厚が薄過ぎると、十分な熱線遮蔽性が得られないばかりでなく、膜欠陥が生じやすいため、環境耐久性が劣る場合がある。一方、熱線反射層の膜厚が厚過ぎると、透明性の低下及び／又は可視光線反射率の増加に起因する金属光沢感（いわゆるぎらつき）の増加の問題が生じる恐れがある。
【００２７】
３．保護層
本発明の熱線反射積層体において、保護層は熱線反射層に接して設けられる。保護層を設ける主な目的は、熱線反射層に含有される金属の腐食や粗粒子化を抑制することにある。金属の腐食や粗粒子化は金属原子のイオン化を介して発生するため、熱線反射層に密着する保護層が存在して、熱線反射層中の金属を酸化種の接近から防護することが、耐久性の向上に大きな効果を持つ。また、保護層を有することで、擦過や衝撃などの物理的な破壊要因から熱線反射層を保護することが可能である。
本発明の熱線反射積層体における保護層は、通常、有機高分子及び／又は無機化合物からなる保護層成分を主成分とする（以下、有機高分子及び／又は無機化合物からなる保護層成分を、保護層主成分と略することがある）が、本発明では、該保護層が、下記（ｉ）及び／又は（ｉｉ）の化合物を含むことを必須とする。
（ｉ）Ｎ原子及び／又はＳ原子を含む置換基を有する有機化合物
（ｉｉ）環構造中に、Ｎ原子及び／又はＳ原子を含む複素環式化合物
【００２８】
３−１．保護層主成分
保護層主成分としては、有機高分子、無機化合物などが挙げられる。有機高分子としては、ポリスチレン、ポリアクリレート、ポリエステル、ポリエーテル、ポリアミド、ポリビニルアルコール、ヒドロキシエチルセルロース、ヒドロキシプロピルセルロース、ポリビニルピロリドン、ポリアクリル酸、ポリアルキレングリコール、エポキシ樹脂などが挙げられ、ガラス転移温度が高く、耐熱性が良好であるという観点からはアクリル樹脂が好ましい。
無機化合物としては、アルミナ、チタニア、ジルコニアなどの金属酸化物、シリカ、シリコーン樹脂などが挙げられ、製膜の容易さの観点からは、ゾルゲル法によって作製されるシリカ被膜及び熱硬化型シリコーン樹脂が好ましい。
【００２９】
３−２．保護層かつハードコート層
また、本発明における保護層は、大きな耐擦過性及び耐衝撃性を付与するという観点からは、ハードコート層であることが好ましい。保護層がハードコート層である場合、保護層主成分はポリイソシアネート化合物やトリアルコキシシラン加水分解物に代表される硬化性化合物が反応して形成する架橋構造を持つ物質であり、保護層が該架橋構造を持つ物質を含む層である。また、当該ハードコート層を硬化させる方法としては、熱による硬化、紫外線などの照射による硬化など、従前知られた如何なる硬化方法を用いても構わない。
ハードコート層に用いられる硬化性化合物としてより具体的には、アクリロイル基、メタクリロイル基、環状エーテル基、アミノ基、イソシアネート基、シラノール基、シラノール基の前駆体（例えば、アルコキシシリル基やクロロシリル基）からなる群より選ばれる少なくとも１種を有するモノマー及び／又はオリゴマー、または、シラザン化合物が挙げられる。熱線反射層との密着性を向上させるという観点からは、シラノール基を有するアルキル置換シロキサン化合物、シラノール基を有するアクリレート化合物、シラザン化合物から選ばれる化合物を含むことが好ましい。
【００３０】
かかる硬化性化合物として好適に用いられる市販のハードコート製品としては、トスガード５１０（モメンティブ・パフォーマンス・マテリアルズ・ジャパン合同会社製、シラノール基を有するポリアルキルシロキサンを含有）、ＳＨＣ−９００（モメンティブ・パフォーマンス・マテリアルズ・ジャパン合同会社製、シラノール基を有する化合物を含有）、ＫＰ−８５１、ＫＰ−８５４（以上、信越シリコーン（株）製、シラノール基を有する化合物を含有）、ＡＹ４２−１５０（東レダウコーニング、多官能アクリレート化合物を含有）、ＡＹ４２−１５１（東レダウコーニング、アクリレート化合物を含有）、ＮＳＣ−１５２０（日本精化（株）製、シラノール基を有する化合物の重合体を含有）、ＮＳＣ−５１００（日本精化（株）製、シラノール基を有する化合物の重合体を含有）、アクアミカＮＬ１１０−２０（ＡＺエレクトロニックマテリアルズ（株）製、ポリ(ペルヒドロシラザン)）、アクアミカＮＬ１１０Ａ−２０（ＡＺエレクトロニックマテリアルズ（株）製、ポリ(ペルヒドロシラザン)）、などが挙げられる。
【００３１】
中でも、本発明の保護層は、骨格がシロキサン結合を有するポリマーを含有するのが、耐光性の点で好ましい。骨格がシロキサン結合を有するポリマーは、例えば、後述の保護層形成用溶液の成分として、上記硬化性化合物であるシラノール基を有するアルキル置換シロキサン化合物やシラノール基を有する化合物を用い、これを硬化することにより得ることができる。
又、本発明の保護層は、アクリロイル基又はメタクリロイル基を有する化合物の重合生成物を含むハードコート層であるのが、生産効率の点で好ましく、該重合生成物は、例えば、後述の保護層形成用溶液の成分として、上記硬化性化合物であるアクリロイル基又はメタクリロイル基を有する化合物を用い、これを重合することにより得ることができる。
尚、ハードコート層の硬度は、ＪＩＳ  Ｋ５６００−５−４の引っかき硬度（鉛筆法）試験において、通常ＨＢ以上、好ましくはＨ以上、より好ましくは２Ｈ以上である。
【００３２】
３−３．（ｉ）Ｎ原子及び／又はＳ原子を含む置換基を有する有機化合物、並びに、（ｉｉ）環構造中に、Ｎ原子及び／又はＳ原子を含む複素環式化合物
本発明の熱線反射積層体の保護層は、下記（ｉ）及び／又は（ｉｉ）を含有する。
（ｉ）Ｎ原子及び／又はＳ原子を含む置換基を有する有機化合物（以下、（ｉ）の化合物と略することがある）
（ｉｉ）環構造中に、Ｎ原子及び／又はＳ原子を含む複素環式化合物（以下、（ｉｉ）の化合物と略することがある）
上記（ｉ）の化合物及び（ｉｉ）の化合物は、Ｎ原子、Ｓ原子が持つ非共有電子対を介して、熱線反射層に含まれる金属と結合を形成することができる。
【００３３】
保護層中に含まれる上記（ｉ）の化合物及び（ｉｉ）の化合物は、Ｎ原子及びＳ原子が持つ非共有電子対を介して、熱線反射層に含まれる金属と結合を形成し、金属表面に強固に結合した被膜が形成されることにより、酸素分子、水分子などの劣化因子が金属の表面に接近するのを阻害し、金属のイオン化が抑制され、熱線反射積層体の劣化抑制効果が大きくなると考えられる。又、保護層中に含まれる上記（ｉ）の化合物及び（ｉｉ）の化合物が熱線反射層に含まれる金属と結合を形成することにより、保護層と熱線反射層の密着性が大幅に増大し、結果として保護層の防護効果が向上すると考えられる。
【００３４】
上記（ｉ）の化合物におけるＮ原子及び／又はＳ原子を含む置換基としては、アミノ基、ジメチルアミノ基、ジエチルアミノ基等のジアルキルアミノ基（好ましくは、総炭素数が１〜４のジアルキルアミノ基）、アミジノ基、ニトロ基、ニトロソ基、メルカプト基、スルホニル基などが挙げられ、好ましくは、アミノ基、メルカプト基であり、特に好ましくはメルカプト基である。これらの置換基は、金属との結合がより安定である。
【００３５】
上記（ｉ）の化合物は、上述の通り、Ｎ原子及びＳ原子が持つ非共有電子対を介して、熱線反射層に含まれる金属と結合を形成すると考えられるため、Ｎ原子及び/又はＳ原子を含む置換基を有する有機化合物である限り、高分子化合物でも低分子化合物でもよく、高分子化合物の場合、その側鎖にＮ原子及び／又はＳ原子を含む置換基を有しているのが好ましい。しかしながら、Ｎ原子及び／又はＳ原子を含む置換基を有する化合物が低分子成分として含まれると、保護層形成の際に熱線反射層の金属表面との結合が、分子の立体配座などが阻害要因になることなく、容易に形成されるため好ましい。
【００３６】
上記（ｉ）の化合物として、具体的には、３−アミノプロピルトリメトキシシラン、３−アミノプロピルトリエトキシシラン、３−（２−アミノエチル）アミノプロピルトリメトキシシラン、３−（２−アミノエチル）アミノプロピルトリエトキシシラン、３−（２−アミノエチル）アミノプロピルメチルジメトキシシラン、３−フェニルアミノプロピルトリメトキシシラン等のアミノアルキルアルコキシシラン類、３−メルカプトプロピルメチルジメトキシシラン、３−メルカプトプロピルトリメトキシシラン、３−メルカプトプロピルトリエトキシシラン等のメルカプトアルキルアルコキシシラン類等のシランカップリング剤及びその加水分解物、２−アミノエチルアクリレート、２−アミノエチルメタクリレート、３−アミノプロピルアクリレート、３−アミノプロピルメタクリレート、２−メルカプトエチルアクリレート、２−メルカプトエチルメタクリレート、３−メルカプトプロピルアクリレート、３−メルカプトプロピルメタクリレートなどのアミノまたはメルカプト基を有するアクリレート化合物又はメタクリレート化合物、１−オクタンチオール、１−ドデカンチオール、１−ヘキサデカンチオール等のアルカンチオール、ｎ−オクチルアミン、ｎ−ドデシルアミン、ｎ−ヘキサデシルアミン等のアルキルアミンなどがあげられる。アミノアルキルアルコシキシラン類及びメルカプトアルキルアルコシキシラン類のアルキル基の炭素数は、通常、１〜６、好ましくは２〜４であり、アルコキシ基の炭素数は、通常、１〜４、好ましくは１〜２である。また、アルカンチオールの炭素数は、通常３〜１８、好ましくは４〜１６、アルキルアミンの炭素数は、通常、３〜１８、好ましくは４〜１６である。又、シランカップリング剤の加水分解としては、シラン化合物のアルコキシ基の少なくとも一部が水酸基である化合物が挙げられる。
【００３７】
上記の中でも、３−アミノプロピルトリメトキシシラン、３−アミノプロピルトリエトキシシラン、３−メルカプトプロピルメチルジメトキシシラン、３−メルカプトプロピルトリメトキシシラン、３−メルカプトプロピルトリエトキシシラン等の炭素数２〜４のアルキル基の末端にメルカプト基又はアミノ基を有し、炭素数１〜２のアルコキシ基を有するメルカプトアルキルアルコキシシラン又はアミノアルキルアルコキシシラン及びその加水分解物、及び炭素数４〜１６のアルカンチオール、２−メルカプトエチルアクリレート、３−メルカプトプロピルアクリレート等の炭素数２〜４のアルキル基の末端にメルカプト基を有するアクリレート化合物が好ましく、より好ましくは、３−メルカプトプロピルメチルジメトキシシラン、３−メルカプトプロピルトリメトキシシラン及び３−メルカプトプロピルトリエトキシシラン及びその加水分解、特に好ましくは、３−メルカプトプロピルトリメトキシシラン及びその加水分解である。
【００３８】
上記（ｉｉ）の化合物も、上述の通り、Ｎ原子及びＳ原子が持つ非共有電子対を介して、熱線反射層に含まれる金属と結合を形成すると考えられるため、Ｎ原子及び／又はＳ原子を含む複素環式化合物である限り特に限定されないが、Ｎ原子及び/又はＳ原子を含む芳香族複素環式化合物が金属との結合形成能が大きく、加えてその芳香環に由来する紫外線吸収能による熱線反射層保護効果も見込めるために好ましい。具体的には、ピロール、インドール、イソインドール、イミダゾール、ベンゾイミダゾール、プリン、ピラゾール、インダゾール、オキサゾール、ベンゾオキサゾール、イソオキサゾール、ベンゾイソオキサゾール、チアゾール、ベンゾチアゾール、トリアゾール、テトラゾール、フェナントロリン、ピリジン、キノリン、イソキノリン、ピラジン、キノキサリン、ピリミジン、キナゾリン、ピリダジン、シンノリン、トリアジン、チオフェン、ベンゾチオフェン等、及びそれらの誘導体が挙げられる。ここで誘導体とは、上記の芳香族複素環式化合物の骨格を維持し、任意の置換基を有する化合物を意味する。尚、Ｎ原子及び／又はＳ原子を含む複素環式化合物は単環でも縮合環構造をとっていてもよく、また、メルカプトベンゾチアゾールのように、複素環式化合物がＮ原子及び／又はＳ原子を含む置換基を有していてもよい。
【００３９】
より好ましくは、２−アルキルイミダゾール、ベンゾイミダゾール、１，２，３−ベンゾトリアゾール、１，１０−フェナントロリン、１，７−フェナントロリン、２，２’−ビピリジン、３，３’−ビピリジン、４，４’−ビピリジン、２，３’−ビピリジン、２，４’−ビピリジン、メチルビオロゲン、ベンゾチアゾール、２−メルカプトベンゾチアゾール及びこれらの誘導体等が挙げられ、更に好ましくは１，２，３−ベンゾトリアゾール、１，１０−フェナントロリン、２−メルカプトベンゾチアゾールである。
これらの複素環式化合物は、１種を単独で用いてもよく、２種以上を混合して用いても良い。
【００４０】
３−４．保護層主成分と、前記（ｉ）の化合物又は前記（ii）の化合物との結合形成、及び、該結合を形成可能な前記（ｉ）の化合物及び前記（ii）の化合物
本発明の保護層に含まれる前記（ｉ）の化合物及び前記（ii）の化合物は、上記保護層主成分である有機高分子及び／又は無機化合物と結合を形成することができる官能基を持ち、少なくとも一部が上記保護層主成分と結合を形成していることが、保護層と熱線反射層の密着性がさらに向上し、劣化抑制効果が大きくなることから好ましい。
尚、前記（ｉ）の化合物及び／又は前記（ii）の化合物が上記保護層主成分と結合する場合、上記結合に関与する化合物の割合は、前記（ｉ）の化合物及び前記（ii）の化合物であって前記官能基を有する化合物の全体に対して、１０モル％以上が好ましく、２０モル％以上が更に好ましく、３０モル％以上であるのが特に好ましい。この範囲であることで、密着性が向上することとなる。一方、上記結合に関与する化合物の割合は、製造の点からは、通常、９０モル％以下であり、好ましくは８０モル％以下である。
【００４１】
前記（ｉ）の化合物及び前記（ii）の化合物が持つ上記の結合を形成するの官能基としては、カルボキシル基、ヒドロキシル基、アミノ基、メルカプト基、イソシアネート基、シラノール基及びその前駆体（例えば、アルコキシシリル基やクロロシリル基）、グリシジル基、ジアゾニオ基、アリール基、ホルミル基、ビニル基、アリル基、アクリロイル基、メタクリロイル基、エチニル基、プロパルギル基、スクシンイミジル基、マレイミジル基等が挙げられ、好ましくは、アミノ基、イソシアネート基、シラノール基及びその前駆体、グリシジル基、アクリロイル基、メタクリロイル基、スクシンイミジル基、マレイミジル基、更に好ましくは、シラノール基及びその前駆体、アクリロイル基、メタクリロイル基、特に好ましくはシラノール基及びその前駆体である。尚、シラノール基の前駆体であるアルコキシシリル基としては、メトキシシリル、エトキシシリル、プロポキシシリル等の炭素数１〜４のアルコキシシリル基が好ましく、特に、炭素数１又は２アルコキシシリル基が好ましい。
【００４２】
また、本発明の保護層に含まれる前記（ｉ）の化合物及び前記（ii）の化合物と、上記保護層主成分として含まれる有機高分子及び／又は無機化合物との間の結合により形成される結合としては、エステル、ウレタン、アミド、シロキサン、エーテル、アゾ、スルフィド、ジスルフィド、二級アミン、三級アミン、イミン、リン酸ジエステル、アセタール、炭素−炭素結合、炭素−炭素二重結合、炭素−炭素三重結合等が挙げられ、好ましくはウレタン、アミド、シロキサン、エーテル、スルフィド、二級アミン、三級アミン、炭素−炭素結合であり、更に好ましくはシロキサン、炭素−炭素結合である。
【００４３】
上記官能基を有する前記（ｉ）の化合物及び前記（ii）の化合物を例示すると、メルカプト基を有する（ｉ）の化合物としては、３−アミノプロパンチオール、１，６−ヘキサンジチオール等が挙げられ、メルカプト基を有する（ii）の化合物としては、２−（２−メルカプトエチル）イミダゾール、２−メルカプトベンゾイミダゾール、２−メルカプトチアゾール、２−メルカプトベンゾチアゾール、５−メルカプト−１，２，３−トリアゾール、５−メルカプト−１，２，３−ベンゾトリアゾール、５−メルカプト−１，１０−フェナントロリン等が挙げられ、カルボキシル基を有する（ｉ）の化合物としては、グリシン、３−アミノプロピオン酸、ω−メルカプトヘキサデカン酸等が挙げられ、カルボキシル基を有する（ii）の化合物としては、２−（２−カルボキシルエチル）イミダゾール、５−（２−カルボキシルエチル）ベンゾイミダゾール、２−カルボキシルチアゾール、２−カルボキシルベンゾチアゾール、５−カルボキシル−１，２，３−トリアゾール、５−カルボキシル−１，２，３−ベンゾトリアゾール、５−カルボキシル−１，１０−フェナントロリン等が挙げられ、イソシアネート基を有する（ｉ）の化合物としては、３−アミノプロピルイソシアネート、８−メルカプトオクチルイソシアネート等が挙げられ、イソシアネート基を有する（ii）の化合物としては、２−（２−イソシアン酸エチル）イミダゾール、５−（２−イソシアン酸エチル）ベンゾイミダゾール、４−（２−イソシアン酸エチル）チアゾール、６−（２−イソシアン酸エチル）ベンゾチアゾール、４−（２−イソシアン酸エチル）−１，２，３−トリアゾール、５−（２−イソシアン酸エチル）−１，２，３−ベンゾトリアゾール、５−（２−イソシアン酸エチル）−１，１０−フェナントロリン等が挙げられ、グリシジル基を有する（ｉ）の化合物としては、３−グリシジルオキシプロピルアミン、３−グリシジルオキシプロパンチオール等が挙げられ、グリシジル基を有する（ii）の化合物としては、２−（２−グリシジルオキシプロピル）イミダゾール、５−（２−グリシジルオキシプロピル）ベンゾイミダゾール、４−（２−グリシジルオキシプロピル）ベンゾチアゾール、６−（２−グリシジルオキシプロピル）ベンゾチアゾール、４−（２−グリシジルオキシプロピル）−１，２，３−トリアゾール、５−（２−グリシジルオキシプロピル）−１，２，３−ベンゾトリアゾール、５−（２−グリシジルオキシプロピル）−１，１０−フェナントロリン等が挙げられ、ジアゾニオ基を有する（ｉ）の化合物としては、４−（２−アミノエチル）ベンゼンクロリド、４−（２−メルカプトエチル）ベンゼンクロリド等が挙げられ、ジアゾニオ基を有する（ii）の化合物としては、２−ジアゾニオイミダゾールクロリド、５−ジアゾニオベンゾイミダゾールクロリド、５−ジアゾニオチアゾールクロリド、６−ジアゾニオベンゾチアゾールクロリド、３−ジアゾニオ−１，２，４−トリアゾールクロリド、４−ジアゾニオ−１，２，３−ベンゾトリアゾールクロリド、５−ジアゾニオ−１，１０−フェナントロリンクロリド等が挙げられ、アリール基を有する（ｉ）の化合物としては、アニリン、ベンジルアミン、ベンジルチオー���等が挙げられ、アリール基を有する（ii）の化合物としては、２−フェニルイミダゾール、２−フェニルベンゾイミダゾール、４−フェニルチアゾール、２−フェニルベンゾチアゾール、３−フェニルトリアゾール、２−フェニルベンゾトリアゾール、４−フェニル−１，１０−フェナントロリン等が挙げられ、ホルミル基を有する（ｉ）の化合物としては、３−アミノプロピオンアルデヒド、６−メルカプトヘキサナール等が挙げられ、ホルミル基を有する（ii）の化合物としては、２−（２−ホルミルエチル）イミダゾール、５−（２−ホルミルエチル）ベンゾイミダゾール、４−（２−ホルミルエチル）チアゾール、６−（２−ホルミルエチル）ベンゾチアゾール、４−（２−ホルミルエチル）−１，２，３−トリアゾール、５−（２−ホルミルエチル）−１，２，３−ベンゾトリアゾール、５−（２−ホルミルエチル）−１，１０−フェナントロリン等が挙げられ、ビニル基を有する（ｉ）の化合物としては、ビニルアミン、ビニルチオール等が挙げられ、ビニル基を有する（ii）の化合物としては、１−ビニルイミダゾール、５−ビニルオキシベンゾイミダゾール、４−ビニルオキシチアゾール、６−ビニルオキシベンゾチアゾール、４−ビニルオキシ−１，２，３−トリアゾール、５−ビニルオキシ−１，２，３−ベンゾトリアゾール、４，７−ジ（ビニルオキシ）−１，１０−フェナントロリン等が挙げられ、アリル基を有する（ｉ）の化合物としては、アリルアミン、アリルチオール等が挙げられ、アリル基を有する（ii）の化合物としては、１−アリル−１Ｈ−イミダゾール、５−アリルオキシベンゾイミダゾール、４−アリルオキシチアゾール、６−アリルオキシベンゾチアゾール、４−アリルオキシ−１，２，３−トリアゾール、５−アリルオキシ−１，２，３−ベンゾトリアゾール、４，７−ジ（アリルオキシ）−１，１０−フェナントロリン等が挙げられ、アクリロイル基を有する（ｉ）の化合物としては、アミノエチルアクリレート、２−メルカプトエチルアクリレート等が挙げられ、アクリロイル基を有する（ii）の化合物としては、２−アクリロイル−１Ｈ−イミダゾール、２−アクリロイル−１Ｈ−ベンゾイミダゾール、２−アクリロイルチアゾール、２−アクリロイルベンゾチアゾール、１−アクリロイル−１Ｈ−１，２，４−トリアゾール、３−（２Ｈ−１，２，３−ベンゾトリアゾール−２−イル）−４−ヒドロキシフェネチルアクリレート、５−アクリロキシフェナントロリン等が挙げられ、メタクリロイル基を有する（ｉ）の化合物としては、アミノエチルメタクリレート、２−メルカプトエチルメタクリレート等が挙げられ、メタクリロイル基を有する（ii）の化合物としては、２−メタクリロイル−１Ｈ−イミダゾール、２−メタクリロイル−１Ｈ−ベンゾイミダゾール、２−メタクリロイルチアゾール、２−メタクリロイルベンゾチアゾール、１−メタクリロイル−１Ｈ−１，２，４−トリアゾール、３−（２Ｈ−１，２，３−ベンゾトリアゾール−２−イル）−４−ヒドロキシフェネチルメタクリレート、５−メタクリロキシフェナントロリン等が挙げられ、エチニル基を有する（ｉ）の化合物としては、３−エチニルアニリン、３−（メルカプトエチル）エチニルベンゼン等が���げられ、エチニル基を有する（ii）の化合物としては、４−エチニルイミダゾール、５−エチニル−１Ｈ−ベンゾイミダゾール、４−エチニルチアゾール、２−エチニルベンゾチアゾール、１−エチニル−１Ｈ−トリアゾール、１−エチニル−１Ｈ−ベンゾトリアゾール、５−エチニル−１，１０−フェナントロリン等が挙げられ、プロパルギル基を有する（ｉ）の化合物としては、プロパルギルアミン、プロパルギル酸（２−メルカプトエチル）等が挙げられ、プロパルギル基を有する（ii）の化合物としては、１−プロパルギル−１Ｈ−イミダゾール、６−プロパルギル−１Ｈ−ベンゾイミダゾール、３−プロパルギルチアゾール、６−プロパルギルオキシベンゾチアゾール、１−プロパルギル−１Ｈ−１，２，４−トリアゾール、１−プロパルギル−１Ｈ−ベンゾトリアゾール、５−プロパルギル−１，１０−フェナントロリン等が挙げられ、スクシンイミジル基を有する（ｉ）の化合物としては、４−アミノ酪酸（Ｎ−スクシンイミジル）、４−メルカプト酪酸（Ｎ−スクシンイミジル）等が挙げられ、スクシンイミジル基を有する（ii）の化合物としては、（１Ｈ−イミダゾール−２−イル）酢酸（Ｎ−スクシンイミジル）、（１Ｈ−ベンゾイミダゾール−５−イル）酢酸（Ｎ−スクシンイミジル）、（チアゾール−２−イル）酢酸（Ｎ−スクシンイミジル）、（ベンゾチアゾール−６−イル）酢酸（Ｎ−スクシンイミジル）、（１，２，３−トリアゾール−４−イル）酢酸（Ｎ−スクシンイミジル）、（１Ｈ−ベンゾトリアゾール−５−イル）酢酸（Ｎ−スクシンイミジル）、（１，１０−フェナントロリン−５−イル）酢酸（Ｎ−スクシンイミジル）等が挙げられ、マレイミジル基を有する（ｉ）の化合物としては、８−（４−Ｎ−マレイミジルフェニル）オクチルアミン、８−（４−Ｎ−マレイミジルフェニル）オクタンチオール等が挙げられ、マレイミジル基を有する（ii）の化合物としては、２−（２−（４−Ｎ−マレイミジルフェニル）エチル）イミダゾール、５−（２−（４−Ｎ−マレイミジルフェニル）エチル）ベンゾイミダゾール、４−（２−（４−Ｎ−マレイミジルフェニル）エチル）チアゾール、６−（２−（４−Ｎ−マレイミジルフェニル）エチル）ベンゾチアゾール、４−（２−（４−Ｎ−マレイミジルフェニル）エチル）−１，２，３−トリアゾール、５−（２−（４−Ｎ−マレイミジルフェニル）エチル）−１，２，３−ベンゾトリアゾール、５−（２−（４−Ｎ−マレイミジルフェニル）エチル）−１，１０−フェナントロリン等が挙げられる。
【００４４】
また、上記官能基を有する前記（ｉ）の化合物としては、Ｎ原子及び/またはＳ原子を含む置換基を有する化合物と、保護層主成分と結合を形成することができる官能基を持つ化合物とが共に保護層に含まれ、それらの化合物の一部もしくは全部が結合することで得られる化合物であってもよい。具体的には、３−メルカプトプロピルトリメトキシシランとアクリル酸３−（トリメトキシシリル）プロピルが共に含まれ、両化合物のアルコキシシリル基が加水分解と脱水縮合を経て結合し、Ｓ原子を含む置換基を有し、かつ、保護層の成分と結合を形成することができる官能基を持つ化合物が形成される例が挙げられる。
【００４５】
上記の化合物が持つ官能基は、後述するように保護層がハードコート層である場合、熱処理、紫外線照射などにより、ハードコート層の成分と容易に反応して結合を形成することができ、製造効率の向上に有利である。
尚、保護層主成分と、前記（ｉ）の化合物又は前記（ii）の化合物との結合形成が行なわれている場合には、後述の積層体製造において必要により設けられる加熱工程、紫外線照射工程等により行なわれる。
【００４６】
３−５．その他の添加物
本発明の保護層には、酸化防止剤、熱安定剤、光吸収剤等の安定剤類；シリカ粒子、チタニア粒子、ジルコニア粒子、酸化セリウム粒子、ガラス繊維、ガラスビーズ、マイカ、タルク、カオリン、金属繊維、金属粉等のフィラー類；炭素繊維、カーボンブラック、黒鉛、カーボンナノチューブ、Ｃ60等のフラーレン類等の炭素材料；帯電防止剤、可塑剤、離型剤、消泡剤、レベリング剤、沈降防止剤、界面活性剤、チクソトロピー付与剤等の改質剤類；顔料、染料、色相調整剤等の着色剤；モノマー及び／又はそのオリゴマー又は無機成分の合成に必要な硬化剤（酸、アルカリ、水など）、触媒、硬化促進剤類などが含まれていてもよい。
【００４７】
３−６．保護層組成
保護層主成分の含有量は、保護層主成分並びに前記（ｉ）の化合物及び（ｉｉ）の化合物の合計に対して、通常、８０〜９９．９９９重量％、好ましくは８５〜９９．９９５重量％、より好ましくは９０〜９９．９９重量％である。含有量が少なすぎると、強度が劣る傾向となり、多すぎると熱線反射層との密着が不十分となる可能性がある。
【００４８】
また、前記（ｉ）の化合物及び（ｉｉ）の化合物の含有量（合計）は、保護層主成分並びに前記（ｉ）の化合物及び（ｉｉ）の化合物の合計に対して、通常０．００１〜２０重量％、好ましくは０．００５〜１５重量％、より好ましくは０．０１重量％〜１０重量％である。ただし、前記（ｉ）の化合物が、高分子の側鎖にＮ原子及び／又はＳ原子を含む置換基を有する化合物である場合、及び、保護層主成分と前記（ｉ）の化合物及び／又は前記（ｉｉ）の化合物が結合している場合には、保護層の固形分１ｇ中、Ｎ原子及び／又はＳ原子の含有量が好ましくは、０．０１〜５０ｍｍｏｌ、より好ましくは０．１〜３０ｍｍｏｌ、さらに好ましくは０．３〜２０ｍｍｏｌである。含有量が少なすぎると、劣化抑制効果が不十分となる傾向があり、多すぎると保護層が脆弱になる可能性がある。尚、前記（ｉ）の化合物及び前記（ｉｉ）の化合物を検出するためには、本発明の熱線反射積層体から保護層を露出させた後、エネルギー分散型蛍光Ｘ線分析法（ＥＤＸ）、飛行時間型二次イオン質量分析法（ＴＯＦ−ＳＩＭＳ）、Ｘ線光電子分光法（ＸＰＳ）、元素分析（ＥＡ）などを用いることができる。
【００４９】
３−７．ハードコート層のプライマー層
本発明の熱反射積層体がハードコート層を有する場合、ハードコート層に接するプライマー層を設けることで、ハードコート層の密着性、耐擦過性及び耐衝撃性を向上させることもできる。本発明の熱線反射積層体にハードコート層とプライマー層を共に設ける場合には、該保護層がプライマー層であることが好ましい。保護層がプライマー層も兼ねることによって、製造コストを抑制することができる。
プライマー層の成分としては、エポキシ樹脂、アクリル樹脂、メタクリル樹脂、ポリウレタン樹脂、シリコーン樹脂が好ましく、中でも、アクリル樹脂、メタクリル樹脂を含むことが熱線反射層との密着性を向上させるという観点から好ましい。
【００５０】
尚、保護層をプライマー層とする場合、その線膨張係数は、好ましくは３×１０−６／Ｋ以上、１５０×１０−６／Ｋ以下である。保護層の線膨張係数がこの下限よりも小さいと、ハードコート層硬化時の収縮を緩和できず、密着が十分に得られず、この上限よりも大きいと、高温時に保護層が膨張して、反射層との間に剥離が生じる。線膨張係数は、熱機械分析装置、ディラトメータ測定装置により測定される。
【００５１】
３−８．保護層の厚さ
保護層の厚さは、通常、通常０．１〜２００μｍ、好ましくは、０．５〜１５０μｍ、特に好ましくは、１〜１００μｍである。保護層が厚すぎると保護層による赤外線吸収の影響が大きくなり、積層体の熱線反射性能が低下し、薄すぎると耐擦過性・耐衝撃性の効果を十分に得ることができない場合がある。
なかでも、ハードコート層として用いられる場合の保護層の厚さは、その用途に応じた要求特性や、保護層の構成材料等によっても異なるが、通常０．１〜５０μｍ、好ましくは、０．５〜４０μｍ、特に好ましくは、１〜３０μｍである。保護層が厚すぎると硬化収縮による内部応力によりはがれやすくなり、薄いと耐擦過性・耐衝撃性の効果を十分に得ることができない場合がある。
【００５２】
また、プライマー層として用いられる場合の保護層の厚さは、ハードコート層の密着性、耐擦過性及び耐衝撃性を向上させるために、通常０．５μｍ以上、好ましくは１μｍ以上、より好ましくは２μｍ以上、さらに好ましくは５μｍ以上である。一方、保護層を、塗布液の塗布乾燥により形成する際の乾燥性に優れるという理由から、通常１００μｍ以下、好ましくは７０μｍ以下、より好ましくは５０μｍ以下、さらに好ましくは３０μｍ以下である。
【００５３】
４．ハードコート層
本発明の保護層をプライマー層とし、ハードコート層を積層する場合のハードコート層としては、保護層をハードコート層とする場合について上述したハードコート層に用いられる硬化性化合物の硬化物が挙げられる。
尚、本発明において、保護層がハードコート層である場合、及び、保護層がプライマー層であって、さらにハードコート層を有する場合、該ハードコート層は、体積平均粒子径が１ｎｍ以上２００ｎｍ以下の無機化合物粒子を含んでいることが好ましく、特にハードコート層の成分として、アクリル基もしくはメタクリル基を有する化合物の重合生成物が用いられている場合には、無機化合物粒子を含むことにより、ハードコート層の耐擦過性が大きく向上する。体積平均粒子径は、好ましくは、１０ｎｍ以上１００ｎｍ以下である。
【００５４】
本発明に好適な無機化合物粒子としては、アルミナ粒子、チタニア粒子、ジルコニア粒子、酸化セリウム粒子などが挙げられるが、安価であり、均一な粒径を持つ製品を利用できるという点では、シリカ粒子をコロイド溶液としたものが好ましい。また分散媒を含有しない粉末状の微粒子シリカも好適に使用できる。
これらのシリカ粒子は周知の方法で製造され市販されているものから上記粒径のものを選んで用いることができる。例えば、日産化学株式会社から市販されている商品名スノーテックスＯ、ＡＫ、メタノールシリカゾル、ＩＰＡ−ＳＴ、ＭＥＫ−ＳＴ、ＭＩＢＫ−ＳＴ、ＰＭＡ−ＳＴ、日揮触媒化成社から市販されている商品名Ｃａｔａｌｏｉｄ−ＳＮ、ＯＳＣＡＬ１４３２等である。粉末状の微粒子シリカとしては日揮触媒化成社から市販されている商品名ＯＳＣＡＰ、シーアイ化成社から市販されている商品名ナノテック等を挙げることができる。
プライマー層上に設けられるハードコート層の厚みは、保護層がハードコート層である場合について上記したものと同様である。
【００５５】
５．熱線反射積層体の製造
本発明の熱線反射積層体の製造は、透明基材上に、熱線反射層、保護層を順次積層することにより行なうことができる。
５−１．熱線反射層の形成
本発明の熱線反射層の形成方法には特に制限はなく、ドライプロセスによる製膜でも塗布液を塗布するなどの湿式製膜法によるものでもよい。ドライ製膜法による場合、例えば、真空蒸着法やスパッタリング法で金属薄膜を形成し、該膜にバインダーを含む塗布液を塗布・乾燥することで、本発明の熱線反射層を作製することができる。高価な装置を必要とすることがなく簡便に製膜できること、曲面や大型の基材に熱線反射性能を付与できるという観点からは、本発明の熱線反射層の製膜法としては湿式製膜法が特に好ましい。
【００５６】
湿式製膜法による熱線反射層の製膜において、例えば、基材上で硝酸銀、塩化銀などの金属溶液から還元剤溶液により銀を析出させる、いわゆる無電解めっき法により金属薄膜を作製しても良い。
また、後述するような金属微粒子を含む熱反射層形成用塗布液を透明基板に塗布及び熱処理して熱線反射層を形成するのも好ましい。熱線反射層の塗布方法は、特に制限されず、ディップコート法、フローコート法、スプレー法、スピンコート法、バーコート法、カーテンコート法、ダイコート法、グラビアコート法、ロールコート法、ブレードコート法、エアーナイフコート法等、従前知られるいずれの塗工方法によっても塗布することができる。
【００５７】
その後、好ましくは、熱処理工程を行うことにより、熱線の反射特性を向上させることができる。この時の熱処理温度は、通常７０〜３００℃、好ましくは、１００〜２００℃、より好ましくは、１００〜１５０℃である。この温度が高すぎると、金属微粒子の融着が進行し過ぎて熱線反射層の耐久性が低下する傾向があり、低すぎると十分な反射特性を得ることが困難な場合がある。
また、熱処理時間は、通常１０秒〜６時間、好ましくは、１分〜２時間、より好ましくは１分〜３０分間である。熱処理時間が長すぎると生産効率が劣ることとなり、短すぎると反射特性が不十分となる恐れがある。
【００５８】
５−２．熱反射層形成用塗布液  
以下に、本発明の熱線反射層を湿式製膜法によって作製する際に好適に用いられる、金属微粒子、バインダー、溶媒及び分散剤などの添加剤を含む熱線反射層形成用塗布液について述べる。以下、単に塗布液との記述は熱線反射層形成用塗布液を指す。
金属の種類、バインダー及び添加剤は上述の熱反射層において説明したものを好適に使用することが出来る。尚、バインダーがアルコキシシラン加水分解物の重合体である場合、熱線反射層形成用塗布液中における重合度は、通常、１〜８０、好ましくは、３〜５０である。この値が小さすぎると、熱線反射層の製膜性が低下し、大きすぎると十分な熱線反射性能が得られない場合がある。
【００５９】
（金属微粒子）
金属微粒子の平均粒子径は１００ｎｍ以下、好ましくは、１〜５０ｎｍ、さらに好ましくは２〜５０ｎｍである。平均粒子径が大きすぎると形成される金属薄膜の金属光沢が強くなり、さらに金属微粒子による光の散乱に起因する白濁が外観に見られるようになる場合がある。金属微粒子の平均粒子径が小さすぎると、金属微粒子が凝集しやすく、塗布液の安定性が得にくい場合がある。上記の範囲の粒子径であれば、好適な熱線反射層の外観と微粒子の分散安定性を共に得ることができる。
金属微粒子の粒子径の測定は、動的光散乱測定による平均粒子径測定であってもよいし、走査型電子顕微鏡、または透過型電子顕微鏡による直接観測によって測定される平均粒子径であってもよい。本発明においては、測定された金属微粒子の粒子径の５０点の平均値を平均粒子径とする。
金属微粒子は、異なる金属種のものを２種以上用いてもよく、また、平均粒子径の異なる金属微粒子を混合して用いてもよい。
【００６０】
（溶媒）
上記熱線反射層形成用塗布液の溶媒としては、水との混合液における重量比率が５〜９５％の範囲のいずれかの混合比率において、常温常圧で均一な溶液を形成できるものが好ましい。
このような溶媒を塗布液の分散媒として用いることで、金属微粒子の分散安定性を
向上させ、塗膜における凝集物の発生を抑制する効果やバインダーの塗布液中における溶解性を向上させる効果が得られ、塗布液の保存安定性、基材への塗布性が向上する。
【００６１】
かかる極性溶媒としては、水；メタノール、エタノール、プロパノール、イソプロパノール、ブタノール、ジアセトンアルコール、フルフリルアルコール、テトラヒドロフルフリルアルコール、エチレングリコール、ヘキシレングリコール、１−エトキシ−２−プロパノールなどのアルコール類；酢酸メチルエステル、酢酸エチルエステルなどのエステル類；ジエチルエーテル、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、プロピレングリコールモノメチルエーテルなどのエーテル類；アセトン、メチルエチルケトン、アセチルアセトン、アセト酢酸エステルなどのケトン類などが挙げられる。
これらの溶媒は１種を単独で使用してもよいが、２種以上を混合して使用し、その
内の１種が水であることが好ましい。塗布液が水を含有することで、該金属微粒子の分散性向上効果、形成される塗膜の凝集物抑制効果が得られる。
【００６２】
（分散剤）
上記熱線反射層形成用塗布液には分散剤が含まれていることが好ましい。分散剤とは、金属微粒子表面に親和性を持ち、かつ、金属微粒子の分散安定性を向上させる機能を持った化合物である。分散剤は塗布液に加えられているだけでなく、金属微粒子表面を被覆していてもよい。
分散剤としては、酢酸、酪酸等の１価のカルボン酸類或いは２価以上の多価カル
ボン酸類、アニリン及びその誘導体、メルカプト酢酸等の酸チオール類、メチルメルカプタン等の脂肪族チオール類、シクロヘキシルチオール等の脂環式チオール類、チオフェノール等の芳香族チオール類等のチオール類、チオジエチレングリコール等のチオグリコール類、チオホルムアミド等のチオアミド類、ジチオール類、チオン類、ポリチオール類、チオ炭酸類、チオ尿素類、硫化水素等の硫黄化合物及びそれらの誘導体等が挙げられる。
【００６３】
これらの中でも特に、多価カルボン酸及び／又はその誘導体が塗布液に加えられていることが望ましい。多価カルボン酸及び／又はその誘導体としては例えば、シュウ酸、クエン酸、マロン酸、酒石酸、リンゴ酸、コハク酸、グルコン酸、Lーグルタミン酸、Lーアスコルビン酸等及びこれらのアルカリ金属塩、アルカリ土類金属塩、アンモニウム塩、エステル化合物、アミド化合物が挙げられる。これらの化合物は１分子の中に電荷を多く持ち得るために、金属微粒子の分散安定性に対する寄与が大きく、さらに好適な還元性を持つために、塗布液を基材に塗布した後の焼成過程において、金属微粒子の融着を促進させることができる。
【００６４】
これらの分散剤は単独で、または２種以上を混合して使用することができる。
上記分散剤の含有量は塗布液中の金属微粒子に対し、好ましくは０．０００１〜５０重量％、より好ましくは０．００１〜１０重量％、特に好ましくは０．１〜５重量％である。分散剤の量が少な過ぎると金属微粒子に対する分散剤の量が不十分となり、金属微粒子が凝集しやすい傾向にあり、塗布液の安定性が得にくい場合がある。分散剤量が多過ぎると金属微粒子の融着を阻害し、得られる熱線反射層の反射性能が低下する場合がある。
【００６５】
（反射層塗布液の組成）
上記熱線反射層形成用塗布液における金属、バインダーの比率は上述の反射層での記述と同じであるが、さらに添加剤を加えた固形分(ここで、固形分とは、塗布液中の溶媒を除く、全成分の合計をさす)の濃度は、３０重量％以下であることが好ましく、より好ましくは２０重量％以下、特に好ましくは１５重量％以下である。
固形分の濃度が高いと、塗布液中の各成分の相互作用が大きくなり、塗布液を長期保存する際に沈殿が生じる可能性が高くなる。一方、塗布の効率等の点から、通常、０．１重量％以上、好ましくは、０．５重量％以上である。
【００６６】
５−３．保護層の形成
本発明の保護層の形成方法には特に制限はなく、ドライ製膜法によるものでも塗布液を塗布するなどの湿式製膜法によるものでもよい。
（ドライ製膜法）
ドライ製膜法による場合には、例えば、本発明の熱線反射層を作製した後、上記(ｉ)の化合物及び／又は上記(ii)の化合物を含む溶液を塗布・乾燥させた後、真空蒸着法、スパッタリング法や化学気相蒸着法で、金属酸化物などによる保護層を形成させる方法がある。
【００６７】
（湿式製膜法）
高価な装置を必要とすることがなく簡便に製膜できること、曲面や大型の基材に熱線反射性能を付与できること、さらに本発明の熱線反射層の製膜法として湿式製膜法が好適であり、熱線反射層の製膜と共通の設備を用いて連続的に実施できることから湿式製膜法が特に好ましい。
湿式製膜法については特に制限されず、例えば、後述の保護層形成用溶液をディップコート法、フローコート法、スプレー法、スピンコート法、バーコート法、カーテンコート法、ダイコート法、グラビアコート法、ロールコート法、ブレードコート法、エアーナイフコート法等、従前知られるいずれの塗工方法によっても塗布することができる。
【００６８】
保護層形成用溶液を塗布後、通常、乾燥することで保護層を形成するが、特に、保護層形成用溶液が硬化性化合物を含み、これを硬化することで保護層をハードコート層とする場合には、硬化性化合物の種類に応じて、乾燥後、常法に準じて、例えば、７０℃〜２００℃で、１分〜３時間加熱するか、例えば、１００ｍＪ／ｍ２〜５０００Ｊ／ｍ２のエネルギーで紫外線照射することによりハードコート層を形成する。
【００６９】
５−４．保護層形成用組成物（以下、保護層形成用溶液と称することがある）
本発明の保護層を湿式製膜法によって形成するための保護層形成用溶液の一形態として、溶媒の少なくとも一つの成分が沸点７５℃以上であり、硬化性化合物及び前記（ｉ）の化合物及び／又は前記（ii）の化合物を含む組成物（溶液）が挙げられる。
上記保護層形成用溶液の溶媒の少なくとも一つの成分は、沸点が７５℃以上であることが好ましく、より好ましくは８０℃以上、さらに好ましくは８５℃以上であり、好ましくは２００℃以下、より好ましくは１９０℃以下、さらに好ましくは１８０℃以下である。上記下限より沸点が低いと、湿式製膜時に溶媒の揮発が速く、塗膜の平坦性が失われる可能性があり、上記上限より高いと、塗膜の乾燥に時間がかかってしまう可能性がある。
【００７０】
かかる溶媒として具体的には、水、エタノール、イソプロパノール、1-プロパノール、Ｎ，Ｎ−ジメチルホルムアミド、メチルエチルケトン、メチルイソブチルケトン、シクロヘキサノン、プロピレングリコールモノメチルエーテル、プロピレングリコールモノメチルエーテルアセテート、セロソルブアセテート、メチルセロソルブ、エチルセロソルブ、ブチルセロソルブ、ジアセトンアルコール、キシレン、エチルベンゼン、アニソールなどが挙げられる。
【００７１】
全溶媒中、沸点が７５℃以上の溶媒の割合は5重量％以上、更に好ましくは１０重量％以上である。他の溶媒としては、メタノール、アセトン、クロロホルム、テトラヒドロフラン等が挙げられる。
上記保護層形成用溶液に含まれる硬化性化合物としては、保護層がハードコート層である場合において例示したような硬化性化合物が好適に用いられるが、溶液の保存安定性、保護層の塗布・硬化工程の効率を向上させるという観点からは、硬化性成分として、アクリロイル基及び／又はメタクリロイル基を有する化合物を含むことが好ましい。
【００７２】
上記保護層形成用溶液に含まれる、前記（ｉ）の化合物及び／又は前記（ii）の化合物としては、前述したものが好適に用いられる。好ましくは、メルカプト基を有するシランカップリング剤、具体的には、３−メルカプトプロピルメチルジメトキシシラン、３−メルカプトプロピルトリメトキシシラン、３−メルカプトプロピルトリエトキシシランである。また、上記硬化性成分として、アクリロイル基及び／又はメタクリロイル基を有する化合物を含んでいる場合、アクリロイル基及び／又はメタクリロイル基を有し、かつメルカプト基を有する化合物が好ましい。
【００７３】
上記保護層形成用溶液には、上記成分以外の添加物が含まれていてもよく、具体的には、前述した保護層の添加物が好適に用いられる。上記硬化性化合物として、アクリロイル基及び／又はメタクリロイル基を有する化合物を含んでいる場合、耐擦過性向上の観点からは、無機化合物粒子を、形成される熱線反射保護層の密着性向上の観点からは、上記硬化性化合物とは別にアクリロイル基及び／又はメタクリロイル基を有するシランカップリング剤を含むことが好ましい。具体的には、アクリル酸３−（トリメトキシシリル）プロピル、アクリル酸３−（トリエトキシシリル）プロピル、メタクリル酸３−（トリメトキシシリル）プロピル、メタクリル酸３−（トリエトキシシリル）プロピル等の、アクリロイル基及び／又はメタクリロイル基を有するシランカップリング剤が挙げられる。
【００７４】
上記保護層形成用溶液の固形分の含有量は、硬化性化合物については前述した保護層主成分の含有量に準じ、前記（ｉ）の化合物、及び、前記（ii）の化合物については、前述の含有量に準ずる。又、無機化合物粒子を含有する場合、その含有量は、通常、硬化性化合物、前記（ｉ）の化合物及び前記（ii）の化合物の合計に対して、０．００１〜５０重量％、好ましくは０．００５〜３０重量％、より好ましくは０．０１重量％〜２０重量％である。アクリル基及び／又はメタクリル基を有するシランカップリング剤を含む場合、その含有量は、通常、硬化性化合物、前記（ｉ）の化合物及び前記（ii）の化合物の合計に対して、０．００２〜２０重量％、好ましくは０．００５〜１５重量％、より好ましくは０．０１重量％〜１０重量％である。
【００７５】
上記保護層形成用溶液の固形分濃度は、湿式製膜法において用いる塗工方法に応じて適切な濃度が選択されるが、好ましくは０．１〜７０重量％、より好ましくは０．３〜６０重量％、さらに好ましくは０．５〜５０重量％である。濃度が小さすぎると、湿式製膜法によって十分な膜厚の保護層を形成できない恐れがあり、大すぎると保護層形成用溶液が不安定になり、不溶成分の析出などが生じる場合がある。
なお、上記保護層形成用溶液は、真空蒸着法やスパッタリング法などのドライ製膜法により基板上に作製された金属薄膜を用いる熱線反射層にも適用することが可能であり、前期（ｉ）の化合物及び／又は前記（ii）の化合物を含有する保護層は、負荷の大きな腐食性環境化における金属薄膜の外観の劣化を抑制する。
【００７６】
６．熱線反射積層体の性能
本発明の熱線反射積層体の光学特性は、熱線反射層側を含む面より測定した分光反射率を用いて、ＪＩＳ  Ｒ３１０６記載の方法に従って計算された日射反射率が通常５〜８０％、好ましくは、７〜７０％、さらに好ましくは、１０〜６０％である。上記上限値以上である場合、可視光領域の反射が強くなりすぎ、ギラツキ感がまし、そのため外観を損なう恐れがある。また上記下限値以下の場合、遮熱特性が十分ではなくなる恐れがある。
本発明の積層体は、端面などから熱線反射層に電極を取り付け、通電して発熱させることにより、デフロスターとして機能してもよい。
【実施例】
【００７７】
以下に本発明を実施例により具体的に説明するが、本発明はその要旨を超えない限り以下の実施例に限定されるものではない。
なお、熱線反射積層体の評価は以下の方法で行った。
［湿熱耐久試験］
評価試料を環境試験機（ＳＨ−２４１、エスペック株式会社製）の試験槽内に設置し、８５℃、９５％ＲＨの環境条件に４５時間静置した後、以下の反射層の外観劣化評価を行った。
＜反射層の外観劣化評価＞
評価試料を肉眼で観察し、端面に白色部分が生じているなどの外観上の劣化が生じている場合には「×」、外観に変化が生じていない場合には「○」として評価した。
【００７８】
［密着性試験］
試料の被評価箇所に、ガイド(スーパーカッターガイド, 太佑機材)を用いて、カッターによって縦横１１本ずつの交差する切込みを１ｍｍ間隔で入れ、切込みの上にセロハンテープ(セロテープ（登録商標） Ｎｏ．４０５−１Ｐ、ニチバン, ＪＩＳ  Ｚ−１５２２に適合)を貼り付けた後、テープの端を６０°程度の角度をつけて持ちながら、一気に引き離した。テープの貼りはがしを５回繰り返した。被評価箇所を観察し、剥離が見られる試料は「×」、剥離が見られない試料は「○」として評価した。
【００７９】
［テーバー磨耗試験］
試料をテーバー磨耗試験機（東洋精機製作所）に取り付け、磨耗輪ＣＳ−１０Ｆ（XX）によってテーバー磨耗試験を行った。荷重は５００ｇ、回転数は１００とした。試験後、試料を観察し、試料表面が磨耗して熱線反射層の剥離が確認される試料は「×」、確認されない試料は「○」として評価した。
【００８０】
［実施例１］
＜熱線反射層塗布液１の調製＞
メタノール（純正化学株式会社製）１３．４重量部にシリケートＭＳＥＰ２（三菱化学株式会社製）８．５重量部、脱塩水１．５重量部を加えてＭＳＥＰ２溶液を調製した。この溶液４重量部に対して、銀コロイド水溶液(動的光散乱法で評価された銀微粒子の平均粒子径２１．２ｎｍ、固形分濃度１０．６重量％、ｐＨ＝５．１)を１２０重量部、ＰＧＭ（プロピレングリコールモノメチルエーテル:和光純薬工業株式会社製）を１５６重量部加えて混合し、熱線反射層塗布液１を調製した。
＜保護層形成用塗布液１の調製＞
トリス（２，４−ペンタンジオナト）アルミニウム（III）（東京化成工業株式会社製）０．０６重量部をメタノール（純正化学株式会社製）１３．４重量部に溶解した後、３−メルカプトプロピルトリメトキシシラン（東京化成工業株式会社製）８．５重量部、脱塩水１．５重量部を加え、６０℃で３０分間攪拌した。得られた溶液２重量部に熱硬化型ハードコート液トスガード５１０（モメンティブ・マテリアルズ・パフォーマンス・ジャパン合同会社製、成分としてシラノール基を有するポリアルキルシロキサンを含む、固形分濃度２１重量％）７０重量部を加え、保護層形成用塗布液１を得た。
【００８１】
＜熱線反射積層体１の作製＞
熱線反射層塗布液１をガラス基板(基板サイズ１０ｃｍ×１０ｃｍ、厚み３ｍｍ)に約２ｍＬ滴下し、５００ｒｐｍ、３０秒の条件でスピンコーター(ミカサ株式会社製「１Ｈ−Ｄ７」）により塗布した後、温風を吹き付けて乾燥させた。その後、１５０℃の定温乾燥器(アズワン株式会社製「ＤＯ−４５０ＦＰＡ」）内で３０分間加熱して熱線反射層を作製した。さらに、保護層形成用塗布液１を約２ｍＬ滴下し、３００ｒｐｍ、３０秒の条件でスピンコーターにより塗布し、温風を吹き付けて乾燥させた後、１２０℃の定温乾燥器内で１０分間加熱処理して、熱線反射積層体１を作製した。
【００８２】
［実施例２］
＜保護層形成用塗布液２の調製＞
３−メルカプトプロピルトリメトキシシランの代わりに、３−アミノプロピルトリメトキシシランを用いたこと以外は、保護層形成用塗布液１の調製と同様の操作を行って、保護層形成用塗布液２を得た。
＜熱線反射積層体２の作製＞
保護層形成用塗布液１の代わりに、保護層形成用塗布液２を用いたこと以外は、熱線反射積層体１の作製と同様の操作を行って、熱線反射積層体２を得た。
【００８３】
［実施例３］
＜熱線反射層塗布液３の調製＞
ＭＳＥＰ２溶液４重量部の代わりに、ポリビニルアルコール水溶液（株式会社クラレ製「ＰＶＡ１１７」の溶液、固形分濃度１重量％）を４０重量部、ＰＧＭを１２０重量部用いたこと以外は、熱線反射層塗布液１の調製と同様の操作を行って、熱線反射層塗布液３を調製した。
＜熱線反射積層体３の作製＞
熱線反射層塗布液１の代わりに、熱線反射層塗布液３を用いたこと以外は、熱線反射積層体１の作製と同様の操作を行って、熱線反射積層体３を得た。
【００８４】
［実施例４］
＜保護層形成用塗布液４の調製＞
トスガード５１０（１８重量部）に、保護層形成用塗布液１（２重量部）を混合し、保護層形成用塗布液４を得た。
＜熱線反射積層体４の作製＞
保護層形成用塗布液１の代わりに、保護層形成用塗布液４を用いたこと以外は、熱線反射積層体１の作製と同様の操作を行って、熱線反射積層体４を得た。
【００８５】
［実施例５］
＜保護層形成用塗布液５の調製＞
トスガード５１０（９９重量部）に、１−ドデカンチオール（東京化成工業株式会社製、１重量部）を混合し、保護層形成用塗布液５を得た。
＜熱線反射積層体５の作製＞
保護層形成用塗布液１の代わりに、保護層形成用塗布液５を用いたこと以外は、熱線反射積層体１の作製と同様の操作を行って、熱線反射積層体５を得た。
【００８６】
［実施例６］
＜保護層形成用塗布液６の調製＞
トスガード５１０（５７重量部）に、２０重量％の１，２，３−ベンゾトリアゾール溶液(東京化成工業株式会社製、溶媒：ＰＧＭ、３重量部)を混合し、保護層形成用塗布液６を得た。
＜熱線反射積層体６の作製＞
保護層形成用塗布液１の代わりに、保護層形成用塗布液６を用いたこと以外は、熱線反射積層体１の作製と同様の操作を行って、熱線反射積層体６を得た。
【００８７】
［実施例７］
＜保護層形成用塗布液７の調製＞
トリス（２，４−ペンタンジオナト）アルミニウム（III）（東京化成工業株式会社製）０．０３重量部をメタノール（純正化学株式会社製）７．５重量部に溶解した後、３−メルカプトプロピルトリメトキシシラン（東京化成工業株式会社製）１０重量部、脱塩水２．５重量部を加え、６０℃で３０分間攪拌した。得られた溶液０．４重量部に、アクリル樹脂プライマーＰＨ−９１（モメンティブ・マテリアルズ・パフォーマンス・ジャパン合同会社製、固形分濃度４．０重量％）９９．６重量部）を加え、保護層形成用塗布液７を得た。
＜熱線反射積層体７の作製＞
保護層形成用塗布液１の代わりに、保護層形成用塗布液７を用いたこと以外は、熱線反射積層体１の作製と同様の操作を行って、熱線反射積層体７を得た。
【００８８】
［実施例８］
＜熱線反射層塗布液８の調製＞
ポリビニルアルコール溶液の代わりに、部分ベンジル化ポリビニルアルコール（積水化学工業株式会社製「エスレックＫＸ−１」、疎水基としてフェニル基を持つ）をＩＰＡ（２−プロパノール：純正化学株式会社製）と脱塩水の混合液（重量比  ＩＰＡ：脱塩水＝４：６）に溶解して調製した、固形分濃度１重量％の溶液を用いたこと以外は、熱線反射層塗布液３の調製と同様の操作を行って、熱線反射層塗布液８を調製した。
＜熱線反射積層体８の作製＞
熱線反射層塗布液８をポリカーボネート基板(三菱エンジニアリングプラスチックス株式会社製「ユーピロン・シートＮＦ−２０００Ｕ」、基板サイズ５ｃｍ×５ｃｍ、厚み３ｍｍ）に約１ｍＬ滴下し、５００ｒｐｍ、３０秒の条件でスピンコーターにより塗布した後、温風を吹き付けて乾燥させた。その後、１２０℃の定温乾燥器内で６０分間加熱して熱線反射層を作製した。さらに、保護層形成用塗布液１を約１ｍＬ滴下し、３００ｒｐｍ、３０秒の条件でスピンコーターにより塗布し、温風を吹き付けて乾燥させた後、１２０℃の定温乾燥器内で１０分間加熱処理して、熱線反射積層体８を作製した。
【００８９】
［実施例９］
＜熱線反射積層体９の作製＞
保護層形成用塗布液１の代わりに、保護層形成用塗布液２を用いたこと以外は、熱線反射積層体８の作製と同様の操作を行って、熱線反射積層体９を得た。
［実施例１０］
＜熱線反射積層体１０の作製＞
保護層形成用塗布液１の代わりに、保護層形成用塗布液７を用いたこと以外は、熱線反射積層体８の作製と同様の操作を行って、熱線反射積層体を作製し、保護層の上層にトスガード５１０を約１ｍＬ滴下し、３００ｒｐｍ、３０秒の条件でスピンコーターにより塗布し、温風を吹き付けて乾燥させた後、１２０℃の定温乾燥器内で１０分間加熱処理して、熱線反射積層体１０を作製した。
【００９０】
［比較例１］
＜熱線反射積層体Ａの作製＞
保護層形成用塗布液１の代わりに、トスガード５１０を用いたこと以外は、熱線反射積層体１の作製と同様の操作を行って、熱線反射積層体Ａを得た。
［比較例２］
＜熱線反射積層体Ｂの作製＞
保護層形成用塗布液１の代わりに、トスガード５１０を用いたこと以外は、熱線反射積層体３の作製と同様の操作を行って、熱線反射積層体Ｂを得た。
【００９１】
［比較例３］
＜熱線反射積層体Ｃの作製＞
保護層形成用塗布液７の代わりに、ＰＨ−９１を用いたこと以外は、熱線反射積層体７の作製と同様の操作を行って、熱線反射積層体Ｃを得た。
［比較例４］
＜熱線反射積層体Ｄの作製＞
保護層形成用塗布液１の代わりに、トスガード５１０を用いたこと以外は、熱線反射積層体８の作製と同様の操作を行って、熱線反射積層体Ｄを得た。
【００９２】
［比較例５］
＜熱線反射積層体Ｅの作製＞
保護層形成用塗布液７の代わりに、ＰＨ−９１を用いたこと以外は、熱線反射積層体１０の作製と同様の操作を行って、熱線反射積層体Ｅを得た。
【００９３】
【表１】
0005545006.tif 000002
【００９４】
実施例１と比較例１から、保護層（ハードコート層）がメルカプト基とシラノール基もしくはその前駆体を持つ化合物を含有することで、熱線反射層の湿熱負荷による外観劣化を抑制できることが分かる。
実施例２と比較例１から、保護層（ハードコート層）が、アミノ基とシラノール基もしくはその前駆体を持つ化合物を含有することで、熱線反射層の湿熱負荷による外観劣化を抑制できることが分かる。
実施例１及び実施例３と比較例２から、保護層（ハードコート層）にメルカプト基とシラノール基もしくはその前駆体を持つ化合物を含有することで、熱線反射層のバインダーによらず、熱線反射層の湿熱負荷による外観劣化を抑制できることが分かる。
【００９５】
実施例４から、保護層（ハードコート層）に含有されるメルカプト基とシラノール基もしくはその前駆体を持つ化合物が０．２重量％であっても、熱線反射層の湿熱負荷による外観劣化を抑制できることが分かる。
実施例５と比較例１から、保護層（ハードコート層）にチオール基を持つ化合物を含有することで、熱線反射層の湿熱負荷による外観劣化を抑制できることが分かる。
実施例６と比較例１から、保護層（ハードコート層）にＮ原子を含む複素環式化合物を含有することで、熱線反射層の湿熱負荷による外観劣化を抑制できることが分かる。
【００９６】
実施例７と比較例３から、保護層（ハードコート層でない）にメルカプト基とシラノール基もしくはその前駆体を持つ化合物を含有することで、熱線反射層の湿熱負荷による外観劣化を抑制できることが分かる。
実施例１及び実施例８と比較例４から、保護層（ハードコート層）にメルカプト基とシラノール基もしくはその前駆体を持つ化合物を含有することで、基板によらず、熱線反射層の湿熱負荷による外観劣化を抑制できることが分かる。
【００９７】
実施例２及び実施例９と比較例４から、保護層（ハードコート層）に、アミノ基とシラノール基もしくはその前駆体を持つ化合物を含有することで、基板によらず、熱線反射層の湿熱負荷による外観劣化を抑制できることが分かる。
実施例１０と比較例５から、保護層（ハードコート層のプライマー層）にメルカプト基とシラノール基もしくはその前駆体を持つ化合物を含有し、更にハードコート層を有することで、熱線反射層の湿熱負荷による外観劣化を抑制できることが分かる。
【００９８】
［実施例１１］
＜保護層形成用塗布液１１の調製＞
トリス（２，４−ペンタンジオナト）アルミニウム（III）（東京化成工業株式会社製）０．０３重量部をメタノール（純正化学株式会社製）７．５重量部に溶解した後、３−メルカプトプロピルトリメトキシシラン（東京化成工業株式会社製）１０重量部、脱塩水２．５重量部を加え、６０℃で３０分間攪拌し、３−メルカプトプロピルトリメトキシシランの加水分解物溶液を得た。得られた溶液１重量部に紫外線硬化型ハードコート液ＡＹ４２−１５０（東レダウコーニング社製、成分として、多官能性アクリレート、シリカ粒子を含む、固形分３６重量％）４９重量部を加え、保護層形成用塗布液１１を得た。
【００９９】
＜熱線反射積層体１１の作製＞
熱線反射層塗布液２をポリカーボネート基板(三菱エンジニアリングプラスチックス株式会社製「ユーピロン・シートＮＦ−２０００Ｕ」、基板サイズ１０ｃｍ×１０ｃｍ、厚み３ｍｍ）に約２ｍＬ滴下し、５００ｒｐｍ、３０秒の条件でスピンコーターにより塗布した後、温風を吹き付けて乾燥させた。その後、１２０℃の定温乾燥器内で６０分間加熱して熱線反射層を作製した。さらに、保護層形成用塗布液７を約２ｍＬ滴下し、３００ｒｐｍ、３０秒の条件でスピンコーターにより塗布し、温風を吹き付け、さらに８０℃の定温乾燥器内で２分間加熱処理して乾燥させた後、紫外線照射装置（ＬＨ６／ＬＣ−６ＢＵＶコンベアシステム：フュージョンＵＶシステムズ社製Ｄバルブ使用）を用いて積算照射量が１Ｊ／ｃｍ２となるように紫外線を照射し、さらに、１２０℃の定温乾燥器内で１０分間加熱処理して、熱線反射積層体１１を作製した。
【０１００】
［実施例１２］
＜保護層形成用塗布液１２の調製＞
トリス（２，４−ペンタンジオナト）アルミニウム（III）（東京化成工業株式会社製）０．０３重量部をメタノール（純正化学株式会社製）７．５重量部に溶解した後、３−メルカプトプロピルトリメトキシシラン（東京化成工業株式会社製）１０重量部、脱塩水２．５重量部を加え、６０℃で３０分間攪拌し、３−メルカプトプロピルトリメトキシシランの加水分解物溶液を得た。一方、３−メルカプトプロピルトリメトキシシランの代わりにアクリル酸３−（トリメトキシシリル）プロピルを用いて同様の操作を行い、アクリル酸３−（トリメトキシシリル）プロピルの加水分解物溶液を得た。得られた溶液をそれぞれ３重量部ずつ、１４４重量部のＡＹ４２−１５０に加えて保護層形成用塗布液１２を得た。
【０１０１】
＜熱線反射積層体１２の作製＞
保護層形成用塗布液１１の代わりに、保護層形成用塗布液１２を用いたこと以外は、熱線反射積層体１１の作製と同様の操作を行って、熱線反射積層体１２を得た。
［比較例６］
＜熱線反射積層体Ｆの作製＞
保護層形成用塗布液１１の代わりに、ＡＹ４２−１５０を用いたこと以外は、熱線反射積層体１１の作製と同様の操作を行って、熱線反射積層体Ｆを得た。
【０１０２】
【表２】
0005545006.tif 000003
【０１０３】
実施例１１と比較例６から、アクリル基を有する化合物とシリカ粒子を含む耐擦過性の高いハードコート層に３−メルカプトプロピルトリメトキシシランの加水分解処理化合物を添加することで、保護層と熱線反射層の密着性が向上し、熱線反射層の湿熱負荷による外観劣化を抑制できることが分かる。
実施例１２と比較例６から、アクリル基を有する化合物とシリカ粒子を含む耐擦過性の高いハードコート層に３−メルカプトプロピルトリメトキシシラン及びアクリル酸３−（トリメトキシシリル）プロピルの加水分解処理化合物を添加することで、保護層と熱線反射層の密着性が向上し、熱線反射層の湿熱負荷による外観劣化を抑制できることが分かる。
以上の結果より、本発明の前記（ｉ）及び／又は（ｉｉ）の化合物を含有する保護層を熱線反射層に接するように配した熱線反射積層体は耐久性が高く、負荷の大きな腐食性環境化においても外観の劣化が著しく抑制されると言える。